(57)【要約】【課題】増膜しなくても高平滑性が確保できる、構造発色を発現する大粒径の着色材または光輝材を使用した積層塗膜を提供する。【解決手段】被塗物１０の表面に直接的または間接的に形成され、最大粒径が１５μｍ以上の着色材および／または光輝材を含有する塗膜層３０と、塗膜層３０の表面に形成され、粒状緩衝材を含有する緩衝塗膜層４０と、を有する。【選択図】  図１
2007105602.tif 000002
【特許請求の範囲】
【請求項１】
被塗物の表面に直接的または間接的に形成され、最大粒径が１５μｍ以上の着色材および／または光輝材を含有する塗膜層と、
前記塗膜層の表面に形成され、粒状緩衝材を含有する緩衝塗膜層と、
を少なくとも有することを特徴とする積層塗膜。
【請求項２】
前記粒状緩衝材は、ガラスビーズ、有機ビーズ、タルク、炭酸カルシウム、硫酸バリウムおよびシリカからなる群より選択される１種または２種以上の粒状緩衝材であることを特徴とする請求項１記載の積層塗膜。
【請求項３】
前記粒状緩衝材は、前記緩衝塗膜層の樹脂固形分に対して０．１〜５０重量％含まれることを特徴とする請求項１または２に記載の積層塗膜。
【請求項４】
前記粒状緩衝材の平均粒径が、０．０１〜３０μｍであることを特徴とする請求項１〜３の何れかに記載の積層塗膜。
【請求項５】
前記最大粒径が１５μｍ以上の着色材および／または光輝材を含有する塗膜層に、粘性調整材が含まれていることを特徴とする請求項１〜４の何れかに記載の積層塗膜。
【請求項６】
前記最大粒径が１５μｍ以上の着色材および／または光輝材は、前記塗膜層の樹脂固形分に対し０．１〜５０重量％含まれることを特徴とする請求項１〜５の何れかに記載の積層塗膜。
【請求項７】
前記塗膜層は、最大粒径が１５μｍ以上の着色材を含有する着色塗膜層を含むことを特徴とする請求項１〜６の何れかに記載の積層塗膜。
【請求項８】
前記塗膜層は、最大粒径が１５μｍ以上の光輝材を含有する光輝材塗膜層を含むことを特徴とする請求項１〜７の何れかに記載の積層塗膜。
【請求項９】
前記塗膜層は、最大粒径が１５μｍ以上の着色材と光輝材を含有する着色光輝材塗膜層を含むことを特徴とする請求項１〜８の何れかに記載の積層塗膜。
【請求項１０】
前記緩衝塗膜層の表面に形成されたクリヤ塗膜層をさらに有することを特徴とする請求項１〜９の何れかに記載の積層塗膜。
【請求項１１】
前記最大粒径が１５μｍ以上の着色材または光輝材は、光透過性を有し、屈折率の異なる少なくとも２種類のポリマーを交互に積層した構造を有し、当該積層構造によって得られる光の反射干渉作用による発色機能を発現する着色材または光輝材であることを特徴とする請求項１〜１０の何れかに記載の積層塗膜。
【請求項１２】
被塗物の表面に、直接的または間接的に、最大粒径が１５μｍ以上の着色材および／または光輝材を含有する塗膜層を形成する工程と、
前記塗膜層の表面に、粒状緩衝材を含有する緩衝塗膜層を形成する工程と、
を少なくとも有することを特徴とする積層塗膜の形成方法。
【請求項１３】
前記粒状緩衝材は、ガラスビーズ、有機ビーズ、タルク、炭酸カルシウム、硫酸バリウムおよびシリカからなる群より選択される１種または２種以上の粒状緩衝材であることを特徴とする請求項１２記載の積層塗膜の形成方法。
【請求項１４】
前記粒状緩衝材は、前記緩衝塗膜層の樹脂固形分に対して０．１〜５０重量％含まれることを特徴とする請求項１２または１３に記載の積層塗膜の形成方法。
【請求項１５】
前記粒状緩衝材の平均粒径が、０．０１〜３０μｍであることを特徴とする請求項１２〜１４の何れかに記載の積層塗膜の形成方法。
【請求項１６】
前記最大粒径が１５μｍ以上の着色材および／または光輝材を含有する塗膜層に、粘性調整材が含まれていることを特徴とする請求項１２〜１５の何れかに記載の積層塗膜の形成方法。
【請求項１７】
前記最大粒径が１５μｍ以上の着色材および／または光輝材は、前記塗膜層の樹脂固形分に対し０．１〜５０重量％含まれることを特徴とする請求項１２〜１６の何れかに記載の積層塗膜の形成方法。
【請求項１８】
前記塗膜層の形成工程は、最大粒径が１５μｍ以上の着色材を含有する着色塗膜層を形成する工程を含むことを特徴とする請求項１２〜１７の何れかに記載の積層塗膜の形成方法。
【請求項１９】
前記塗膜層の形成工程は、最大粒径が１５μｍ以上の光輝材を含有する光輝材塗膜層を形成する工程を含むことを特徴とする請求項１２〜１８の何れかに記載の積層塗膜の形成方法。
【請求項２０】
前記塗膜層の形成工程は、最大粒径が１５μｍ以上の着色材と光輝材を含有する着色光輝材塗膜層を形成する工程を含むことを特徴とする請求項１２〜１９の何れかに記載の積層塗膜の形成方法。
【請求項２１】
前記緩衝塗膜層の表面にクリヤ塗膜層を形成する工程をさらに有することを特徴とする請求項１２〜２０の何れかに記載の積層塗膜の形成方法。
【請求項２２】
前記最大粒径が１５μｍ以上の着色材または光輝材は、光透過性を有し、屈折率の異なる少なくとも２種類のポリマーを交互に積層した構造を有し、当該積層構造によって得られる光の反射干渉作用による発色機能を発現する着色材または光輝材であることを特徴とする請求項１２〜２１の何れかに記載の積層塗膜の形成方法。
【請求項２３】
前記緩衝塗膜層を形成する工程において、１〜５００ｍＰａ・ｓの粘度に調製した粒状緩衝材を含有する緩衝塗料を塗装することを特徴とする請求項１２〜２２の何れかに記載の積層塗膜の形成方法。
【請求項２４】
前記塗膜層を形成する工程において、１〜５００ｍＰａ・ｓの粘度に調製した、最大粒径が１５μｍ以上の着色材および／または光輝材を含有する塗料を塗装することを特徴とする請求項１２〜２３の何れかに記載の積層塗膜の形成方法。
【発明の詳細な説明】
【技術分野】
【０００１】
本発明は、構造発色を発現する大粒径の着色材または光輝材を使用した積層塗膜および塗膜形成方法に関する。
【背景技術】
【０００２】
自動車ボディの上塗り塗装としては、着色顔料のみによって所定の色彩を呈するソリッド塗膜、着色顔料とアルミ顔料とを含有することで着色顔料による色彩に加えてアルミ顔料によるキラキラ感を呈するメタリック塗膜、着色顔料を含有するカラーベース塗膜上にマイカ(雲母)片を含有するマイカベース塗膜を形成することでそれぞれの塗膜で反射する光の干渉作用によりメタリック塗膜のキラキラ感よりも柔らかい反射光が得られるパールカラー塗膜などが実用化されている。これらの着色材や光輝材は何れも１５μｍより小さい粒径であることから、これら着色材や光輝材の配向乱れによって塗膜の平滑性が低下するといった問題はさほど生じない。
【０００３】
これに対して、屈折率の異なる２種類のポリマー積層体による光の反射干渉作用を利用した特殊な透明光輝材を含有させ、モルフォ蝶の羽の発色に似た特殊な光輝感（本明細書にてモルフォ感ともいう。）を呈する上塗り塗装も提案されている（特許文献１）。構造発色を利用した斬新な意匠を提供することができる。
【０００４】
しかしながら、この種の構造発色を発現させる透明光輝材は２０〜２５０μｍ程度の大粒径であることから、この透明光輝材を含有する塗膜層において透明光輝材の配向乱れが生じると、塗膜の平滑性が著しく低下し、平滑性を向上させるために上層のクリヤ塗膜層の膜厚を、通常は３０〜５０μｍであるところを７０μｍ以上にまで大幅に増加させる必要があった。
【特許文献１】特開２００４−３５８３８５号公報
【発明の開示】
【０００５】
本発明は、増膜しなくても高平滑性が確保できる、構造発色を発現する大粒径の着色材または光輝材を使用した積層塗膜および塗膜形成方法を提供することを目的とする。
【０００６】
上記目的を達成するために、本発明の積層塗膜は、被塗物の表面に直接的または間接的に形成され、最大粒径が１５μｍ以上の着色材および／または光輝材を含有する塗膜層と、前記塗膜層の表面に形成され、粒状緩衝材を含有する緩衝塗膜層と、
を少なくとも有することを特徴とする。
【０００７】
また、本発明の積層塗膜の形成方法は、被塗物の表面に、直接的または間接的に、最大粒径が１５μｍ以上の着色材および／または光輝材を含有する塗膜層を形成する工程と、前記塗膜層の表面に、粒状緩衝材を含有する緩衝塗膜層を形成する工程と、を少なくとも有することを特徴とする。
【０００８】
本発明では、最大粒径が１５μｍ以上の着色材および／または光輝材を含有する塗膜層の表面に粒状緩衝材を含有する緩衝塗膜層を形成するので、大粒径の着色材または光輝材を塗膜層に対して実質的に平行に配向させることができ、その結果、積層塗膜の平滑性が向上する。
【発明の実施の形態】
【０００９】
以下、本発明の実施形態を図面に基づいて説明する。  
本発明に係る積層塗膜及び塗膜形成方法は、最大粒径が１５μｍ以上の着色材および／または光輝材を含有する塗膜層と、前記塗膜層の表面に形成された粒状緩衝材を含有する緩衝塗膜層とを有する積層塗膜であればよい。代表的な実施形態を以下に説明するが、本発明の積層塗膜及び塗膜形成方法はこれらの実施形態にのみ限定される趣旨ではなく、したがって、これらの実施形態に開示された各要素は、本発明の技術的範囲に属する全ての設計変更や均等物をも含む趣旨である。
【００１０】
《第１実施形態》
図１は本発明の第１実施形態に係る積層塗膜を示す断面図である。本実施形態に係る積層塗膜は、被塗物１０の表面に形成された電着塗膜層２０と、この電着塗膜層２０の表面に形成された中塗り塗膜層２１と、この中塗り塗膜層２１の表面に形成された光輝材塗膜層３０と、この光輝材塗膜層３０の表面に形成された緩衝塗膜層４０と、この緩衝塗膜層４０の表面に形成されたクリヤ塗膜層５０とから構成されている。
【００１１】
被塗物１０としては、鋼板やアルミニウム板などの各種金属材料製部材のほか、プラスチック製部材も適用することができる。この被塗物は、自動車ボディや自動車用部品のほか、家電製品としても利用することができる。
【００１２】
電着塗膜層２０は、カチオン型電着塗料又はアニオン型電着塗料に被塗物１０を浸漬し、所定の電圧を被塗物１０と電着塗料との間に印加することで、電気泳動作用により未硬化塗膜が被塗物１０の表面に形成され、これをたとえば１６０℃〜１８０℃で１５分〜３０分焼き付けることで硬化塗膜が形成される。被塗物１０の種類や目的によっても相違するが、電着塗膜層２０の膜厚はたとえば１０〜４０μｍである。
【００１３】
中塗り塗膜層２１は、ポリエステル系樹脂、アクリル系樹脂、塩ビ酢ビ共重合樹脂、ウレタン樹脂、セルロース樹脂などを主成分とし、これに着色材や添加剤を添加してなる熱硬化型塗料又は常温硬化型塗料もしくは２液硬化型塗料であって、この塗料を溶剤で希釈したものをスプレー塗装ガンなどの塗装機を用いて電着塗膜層２０の表面に塗装し、熱硬化型塗料であればたとえば８０℃〜１６０℃で１０分〜６０分焼き付けることで形成される。被塗物の種類や目的によっても相違するが、中塗り塗膜層２１の膜厚は、たとえば１５〜４５μｍである。
【００１４】
なお、被塗物の種類や目的に応じて中塗り塗膜層２１を省略することができる。またこれに代えて、電着塗膜層２０を省略し、被塗物１０の表面に直接中塗り塗膜層２１を形成することもできる。
【００１５】
光輝材塗膜層３０は、最大粒径が１５μｍ以上の光輝材を含有する塗膜層であるが、こうした大粒径の光輝材の一例として、図６に示すように、光透過性を有し、屈折率の異なる少なくとも２種類のポリマーを交互に積層した構造を有し、当該積層構造によって得られる光の反射干渉作用による発色機能を発現する光輝材４０１がある。この光輝材４０１を含有する光輝材塗膜層３０と、その下層の中塗り塗膜層２１という積層塗膜構造を備えることによって、図７に示すように少なくとも光輝材塗膜層３０の中に入射した光源スペクトルＬ１が当該光輝材塗膜層３０中に散在する光輝材４０１により反射干渉して発色する干渉色Ｃiと、入射光源スペクトルＬ１が中塗り塗膜層２１と直接作用して発色する第１の物体色Ｃb1と、透明光輝材４０１を透過した光源スペクトルＬ２が中塗り塗膜層２１と作用して発色する第２の物体色Ｃb2とが混在することによって色相変化がもたらされることになる。
【００１６】
従来のパールマイカ顔料などにおいては、その隠蔽力を極力高めるために、基材である半透明あるいは不透明のマイカに二酸化チタンなどが被覆され、さらにこの上に金属層を設けたものが多く、半透明体のパールマイカ顔料の場合、入射した光の一部が吸収あるいは反射され、残りの部分が透過光としてパールマイカ顔料から射出されることになるが、その透過光は低強度で、しかも純度に劣ることになる。また、不透明体のパールマイカ顔料の場合には、入射した光が吸収あるいは反射され、透過光がほとんど発生しないので隠蔽力の高いものとなるが、干渉色としては弱いレベルとなる。なお、隠蔽力はパールマイカ顔料を透過する光の量が多いほど小さくなる。
【００１７】
本実施形態で用いられる光輝材４０１は、従来のように半透明体あるいは不透明体からなる基材に二酸化チタンなどを被覆することによって隠蔽力を高めるのではなく、隠蔽力を極力なくすという全く反対の思想に基づいたものであって、透明な少なくとも２種類のポリマーからなる交互多層積層構造を有し、光の反射干渉による発色（干渉色）と、反射干渉以外の光を透過光とした出射光による発色（透過色）の両方を最大限に利用することにより意匠性，装飾性の向上を図るものである。
【００１８】
このような光輝材４０１へ入射した光（入射光）Ｌ１は、概ね２つの光路に別れる。１つは光輝材４０１の多層積層部に入り込み、そこから反射干渉作用による干渉色Ｃi を発する。他の１つは、光輝材４０１自体が透明体であるために反射干渉以外の光が光輝材４０１を透過して、いわゆる純度の高い透過光Ｌ２となる。これら２つの光の作用が見る方向によって色相が変わり、しかも強い光沢感と深み感、透明感などの複合質感を呈する新規な積層塗膜構造を提供する役割を担っている。
【００１９】
光輝材４０１は、透過光や干渉光を単に発現するだけに止まらず、干渉光と干渉色以外の透過光とを制御する機能を備えている。すなわち、光輝材４０１を構成する交互の積層構造が強い干渉色を発現するようにしているので、透過光もまた強い透過色を発現することができる。なお、ここでいう制御とは、干渉光や光輝材４０１を透過してきた透過光の強度、言い換えると光透過率やピーク波長を任意に変化させるという意味であって、１種の光強度変換や波長変換機能を有するものであり、例えば、光輝材４０１の積層構造中に無彩色あるいは有彩色系色素を含む層を設けることによってこの機能がより顕著なものとなる。
【００２０】
また、光輝材４０１に色素などを使用しない場合には、入射光源スペクトルＬ１が光輝材４０１により反射干渉して干渉色特有の極めて透明感のある色味を発すると共に、干渉光以外の透過光Ｌ２においても上記干渉色Ｃi の補色に相当する透明感のある色味を発現し、中塗り塗膜層２１との相互作用による独特の複合色を発現させることができるようになる。
【００２１】
光輝材４０１は、図６に示すような断面構造を有し、例えば２種類のポリマー４０２および４０３を交互に多層積層してなるものである。このとき、ポリマー４０２および４０３の屈折率をそれぞれｎa およびｎb とし、層厚をｄa およびｄb としたとき、所望の発色（波長λ1の干渉色）を得るためには、ｎa≧１．３、１．０１≦ｎb ／ｎa≦１．４０の条件下で、一次反射ピーク波長λ1 がλ1 ＝２（ｎa・ｄa ＋ｎb・ｄb ）を満たすようにする必要がある。
【００２２】
このような条件を充たすようにλ1 を設計することにより、全色域（紫〜緑〜赤）にわたる色相を発現でき、しかも極めて強い干渉色Ｃi が得られることになる。
【００２３】
上記の条件のうち、ｎa≧１．３の条件は、交互積層するポリマーの材料特性によるものである。また、１．０１≦ｎb ／ｎa なる関係については、２つのポリマーの交互積層構造体を形成する上でのより実用的な製造条件、および可視光線領域において実際に人の目で色味として認識することのできるレベルに基づくものであり、ｎb ／ｎa≦１．４０の条件についてはこれも２つのポリマーの交互積層構造体を形成する上での製造条件によるものである。特に、２つのポリマー層の光学的厚み（屈折率×層厚）が等しいとき、すなわちｎa・ｄa ＝ｎb・ｄbのとき反射率Ｒが最も大きくなる。
【００２４】
本実施形態において、光輝材４０１を構成するポリマー４０２，４０３としては、例えばポリエステル、ポリアクリロニトリル、ポリスチレン、ナイロン、ポリプロピレン、ポリビニルアルコール、ポリカーボネート、ポリエチレンナフタレート、ポリエチレンテレフタレート、ポリメタクリル酸メチル、ポリエーテルエーテルケトン、ポリパラフェニレンテレフタルアミド、ポリフェニレンサルファイドなどの単体樹脂、あるいはこれらの共重合体樹脂、さらには各種液晶ポリマー樹脂などを用いることができ、これらの中から屈折率の異なる２種類のポリマーを適宜選択して使用することになる。
【００２５】
光輝材４０１におけるポリマーの交互積層数としては、とくに限定されないが、反射・干渉効果および製造上の観点から、５層以上、とりわけ１０〜１５０層の範囲が望ましい。なお、３種類以上のポリマーを用いる場合には、これら３種類以上のポリマーの順序を変えることなく所定の順序に繰り返し積層することが必要となる。
【００２６】
このような積層構造を備えた光輝材４０１を製造する方法としては、公知の各種薄膜形成法が適用可能であり、例えば真空蒸着や電子ビーム蒸着、イオンプレーティング、分子線エピタキシアルなどの物理蒸着法、キャスティングやスピンコート、プラズマ重合、ラングミュア・ブロジェット（ＬＢ）などの方法、あるいは溶融，湿式，乾式などの各種紡糸法などを用いることができる。これら、各種薄膜形成法の中でも特に溶融複合法は、紡糸交互積層構造を形成するための特殊な口金を備えた溶融複合紡糸装置を用いることにより、連続して安定かつ生産性良く発色構造体を得ることもでき、例えば、必要に応じて延伸処理を施すことによって所望の断面寸法としたのち、所定長さに切断して使用することができる。
【００２７】
本実施形態に係る積層塗膜構造において、光輝材４０１を含有する光輝材塗膜層３０を形成するバインダー樹脂としては、透過性を有する樹脂系が望ましく、塗膜形成性ポリマーとして一般に知られているものを用いることができる。すなわち、塗膜形成ポリマーとしては、例えば、アクリル樹脂、アルキド樹脂、ポリエステル樹脂、ポリウレタン樹脂、アミノ樹脂などがある。硬化剤としては、例えばアルコキシメチロールメラミン樹脂、イソシアネート化合物またはブロックイソシアネート化合物、ポリ酸無水物、ポリエポキシ化合物などがある。また、上記ポリマーや硬化剤を溶解または分散させる溶剤も塗料用として使用されるものであって、例えばトルエン、キシレン、ブチルアセテート、メチルアセテート、メチルエチルケトン、メチルイソブチルケトン、ブチルアルコール、脂肪族炭化水素、芳香族炭化水素などが使用可能である。また、無溶剤系塗料として水を使用することもでき、とくに限定はない。
【００２８】
なお、本実施形態に係る積層塗膜構造においては、光輝材４０１に加え、従来のパールマイカ、あるいは各種の有機顔料，無機顔料などを併用することもでき、さらに分散剤，可塑剤，表面調整剤など、従来から用いられている添加剤を用いることも可能である。しかしながら、有機顔料や無機顔料などを用いると色相に濁りや曇りが生じる場合があるので、添加を避ける方がむしろ望ましい。
【００２９】
本実施形態に係る積層塗膜構造においては、光輝材４０１の積層構造中に無彩色系色素あるいは有彩色系色素を含有する層を形成することができ、これによって光輝材を透過する光の強度（透過率）および波長をより大幅に制御することができるようになる。ここで、無彩色系とはいわゆる色相を持たない色、物体色で、白，灰色，黒の系列の色を意味し、色の３属性（色相，明度，彩度）のうちの明度のみを有している。これに対し、有彩色系とは無彩色系以外の色を指し、上記３属性を備えたものである。
【００３０】
また、本実施形態において使用する光輝材４０１の形状としては特に限定されないが、図６に示すように、２種類のポリマー４０２および４０３からなる交互積層部の周囲に、両ポリマー４０２，４０３のうちのいずれか一方、あるいはこれらのポリマーとは異なる第３のポリマーからなるクラッド層４０４を設けることが積層部の剥離防止、耐摩耗性など機械的強度向上の観点から望ましい。また、これらポリマーの組み合わせからなる２つのクラッド層、すなわちダブルクラッド層としてもよい。
【００３１】
このとき、光輝材４０１の形状については、矩形断面を有し、断面における積層面に垂直な辺の長さＡを１とするとき、積層面に平行な辺の長さＢが０．８〜２５の範囲であると共に、光輝材４０１の長さＬが０．８〜４０００の範囲とすることが望ましく、これによって、光輝材４０１の生産性や塗装時の塗装性を損なうことなく、反射干渉作用による発色効果が十分に発揮されることになる。すなわち、光輝材４０１の積層面に垂直な辺の長さＡに対する水平な辺の長さＢの比、および長さＡに対する長さＬの比が０．８よりも小さい場合には、光輝材４０１を含有する塗膜が被塗装物に付着した際に、構造発色する面が上にならない確率、つまり塗装された状態において光輝材４０１の積層面が光の当る側を向かない確率が増え、反射干渉作用による発色効果が不十分となり、積層面に垂直な辺の長さＡに対する水平な辺の長さＢの比が２５よりも大きい場合には、光輝材４０１の製造時に問題が生じ、特定波長の光を反射する光輝材４０１を安定して得ることができなくなる。さらに、積層面に垂直な辺の長さＡに対する光輝材４０１の長さＬの比が４０００を超えた場合には、塗装に際して塗料中の光輝材４０１が例えばスプレーガンに詰まり、適正な塗装を行うことができなくなる傾向があることによる。
【００３２】
本実施形態に係る積層塗膜構造における光輝材４０１の含有量としては、その反射干渉効果と塗膜性能との兼ね合いから、塗膜の樹脂固形分に対して重量比で０．１〜５０％の範囲とすることが好ましく、より好ましくは０．５〜３０％である。すなわち、光輝材４０１の含有量が０．１％に満たない場合には、塗膜中に構造発色する要素が少なくなって、色相の変化や奥行き感、深み感が得にくくなり、逆に５０％を超えると、顔料濃度が従来の塗膜の範疇を超えることになるため、塗膜の伸び性能などの塗膜物性に悪影響が生じる傾向があるので好ましくない。
【００３３】
こうした光輝材４０１を含有する光輝材塗膜層３０は、その塗料を溶剤で希釈したものをスプレー塗装ガンなどの塗装機を用いて中塗り塗膜層２１の表面に塗装し、熱硬化型塗料であればたとえば８０℃〜１６０℃で１０分〜６０分焼き付けることで形成される。
【００３４】
被塗物の種類や目的によっても相違するが、光輝材塗膜層３０の光輝材４０１が存在していない部分の樹脂層の膜厚は、たとえば２〜２０μｍである。したがって、光輝材塗膜層３０自体は、通常、光輝材４０１により凹凸を有する塗膜層となる。
【００３５】
このとき、繊維素系樹脂により構成される、セルロースプロピオネート樹脂、セルロースアセテート樹脂、硝化綿、メチルセルロース樹脂などの粘性調整材を塗膜の樹脂固形分に対して重量比で０．５〜５０％添加すると光輝材４０１の配向性が良好となり好ましい。ただし、０．５重量％未満であると配向性の向上が不充分であり、逆に５０重量％を超えると粘度が上がり過ぎて塗装作業性および塗膜の平滑性が悪化する。
【００３６】
また、光輝材４０１を含有する塗料をスプレー塗装する際の塗料粘度は１〜５００ｍＰａ・ｓとすることが塗装作業性、塗膜の平滑性の点で好ましい。
【００３７】
図１に戻り、緩衝塗膜層４０は、ポリエステル系樹脂、アクリル系樹脂、塩ビ酢ビ共重合樹脂、ウレタン樹脂、セルロース樹脂などの基材樹脂に、ガラスビーズ、有機ビーズ、タルク、炭酸カルシウム、硫酸バリウムおよびシリカからなる群より選択される１種または２種以上の粒状緩衝材や粘性調整材などを含有する熱硬化型塗料又は常温硬化型塗料もしくは２液硬化型塗料であって、この塗料を溶剤で希釈したものをスプレー塗装ガンなどの塗装機を用いて光輝材塗膜層３０の表面に塗装し、熱硬化型塗料であればたとえば８０℃〜１６０℃で１０分〜６０分焼き付けることで形成される。
【００３８】
粒状緩衝材の平均粒径は０．０１〜３０μｍであることは好ましく、塗膜の樹脂固形分に対して重量比で０．１〜５０％、より好ましくは１０〜３０％含有される。粒状緩衝材の平均粒径が０．０１μｍ未満であると、下地の光輝材塗膜層３０の凹凸を平滑化する作用が充分に発揮されず、逆に３０μｍを超えると緩衝塗膜層４０自体の平滑性が悪化する。また、粒状緩衝材の含有量が０．１重量％未満であると、下地の光輝材塗膜層３０の凹凸を平滑化する作用が充分に発揮されず、逆に５０重量％を超えると緩衝塗膜層４０自体の平滑性や塗膜性能が悪化する。
【００３９】
また、緩衝塗膜層４０にも、繊維素系樹脂により構成される、セルロースプロピオネート樹脂、セルロースアセテート樹脂、硝化綿、メチルセルロース樹脂などの粘性調整材を塗膜の樹脂固形分に対して重量比で０．５〜５０％添加することが、粒状緩衝材の流動が良好となる点で好ましい。ただし、０．５重量％未満であると流動性の向上が不充分であり、逆に５０重量％を超えると粘度が上がり過ぎて塗装作業性および塗膜の平滑性が悪化する。
【００４０】
緩衝塗膜層４０の膜厚は、被塗物の種類や目的によっても相違するが、たとえば５〜２５μｍである。
【００４１】
本実施形態に係るクリヤ塗膜層５０は、ポリエステル系樹脂、アクリル系樹脂、塩ビ酢ビ共重合樹脂、ウレタン樹脂、セルロース樹脂などを主成分とし、これに添加剤を添加してなる熱硬化型塗料又は常温硬化型塗料もしくは２液硬化型塗料であって、この塗料を溶剤で希釈したものをスプレー塗装ガンなどの塗装機を用いて、未硬化の光輝材塗膜層４０の表面に塗装し、熱硬化型塗料であればたとえば８０℃〜１６０℃で１０分〜６０分焼き付けることで形成される。
【００４２】
添加剤としては、ポリエチレンワックス，ポリプロピレンワックスなどのワックス類や、分散剤などを例示することができ、溶剤としては、水または芳香族炭化水素系溶剤もしくは炭化水素系溶剤（エステル系溶剤、ケトン系溶剤、アルコール系溶剤など）を例示することができる。
【００４３】
なお、図示する実施形態では、クリヤ塗膜層５０を１層としたが、これを繰り返し塗装して、２層以上のクリヤ塗膜層５０を形成しても良い。
【００４４】
また、上述した実施形態では、下地層である電着塗膜層２０および中塗り塗膜層２１，光輝材塗膜層３０，緩衝塗膜層４０の４層それぞれについて焼き付け硬化させたが、２つ以上の層をウェットオンウェットで塗装し、同時に複数の層を焼き付け硬化させても良い。たとえば、電着塗膜層２０と中塗り塗膜層２１、中塗り塗膜層２１と光輝材塗膜層３０、光輝材塗膜層３０と緩衝塗膜層４０、光輝材塗膜層３０と緩衝塗膜層４０とクリヤ塗膜層５０などをウェットオンウェット塗装として例示することができる。
【００４５】
本例の積層塗膜によれば、大粒径の光輝材４０１を含有する光輝材塗膜層３０の表面に、粒状緩衝材を含有する緩衝塗膜層４０が設けられているので、光輝材塗膜層３０の凹凸が緩衝塗膜層４０によって平滑化され、その結果、クリヤ塗膜層５０を増膜しなくても積層塗膜の平滑性を確保することができる。
【００４６】
《第２実施形態》
図２は本発明の第２実施形態に係る積層塗膜を示す断面図である。上述した第１実施形態に係る積層塗膜は、最大粒径が１５μｍ以上の大粒径の光輝材４０１を含有する光輝材塗膜層３０の表面に、粒状緩衝材を含有する緩衝塗膜層４０を形成した積層塗膜であるが、本発明の積層塗膜は、光輝材以外の着色材を含有する着色塗膜層３１の表面に、粒状緩衝材を含有する緩衝塗膜層４０を形成した積層塗膜に具現化することもできる。
【００４７】
すなわち、最大粒径が１５μｍの大粒径であれば、光輝材以外の着色材であっても、緩衝塗膜層４０の平滑化作用が発揮され、上述した第１実施形態と同様の作用効果を奏することになる。
【００４８】
着色塗膜層３１は、ポリエステル系樹脂、アクリル系樹脂、塩ビ酢ビ共重合樹脂、ウレタン樹脂、セルロース樹脂などを主成分とし、これに最大粒径が１５μｍ以上の着色材や、必要に応じて添加剤を添加してなる熱硬化型塗料又は常温硬化型塗料もしくは２液硬化型塗料であって、この塗料を溶剤で希釈したものをスプレー塗装ガンなどの塗装機を用いて中塗り塗膜層２１の表面に塗装し、熱硬化型塗料であればたとえば８０℃〜１６０℃で１０分〜６０分焼き付けることで形成される。
【００４９】
添加剤としては、ポリエチレンワックス，ポリプロピレンワックスなどのワックス類や、分散剤などを例示することができ、溶剤としては、水または芳香族炭化水素系溶剤もしくは炭化水素系溶剤（エステル系溶剤、ケトン系溶剤、アルコール系溶剤など）を例示することができる。
【００５０】
《第３実施形態》
図３は本発明の第３実施形態に係る積層塗膜を示す断面図である。上述した第１および第２実施形態に係る積層塗膜は、最大粒径が１５μｍ以上の大粒径の光輝材を含有する光輝材塗膜層３０と、同じく大粒径の着色材を含有する着色塗膜層３１とを別の塗膜層で構成したが、一つの塗膜層に着色材と光輝材とを含有させることもできる。
【００５１】
すなわち、図３に示す本実施形態に係る積層塗膜は、被塗物１０の表面に形成された電着塗膜層２０と、この電着塗膜層２０の表面に形成された中塗り塗膜層２１と、この中塗り塗膜層２１の表面に形成された光輝材含有着色塗膜層３２と、この光輝材含有着色塗膜層３２の表面に形成された緩衝塗膜層４０と、この緩衝塗膜層４０の表面に形成されたクリヤ塗膜層５０とから構成され、光輝材含有着色塗膜層３２に着色材と光輝材が含まれている点が上述した第１および第２実施形態と相違する。なお、電着塗膜層２０、中塗り塗膜層２１、緩衝塗膜層４０及びクリヤ塗膜層５０については上述した第１および第２実施形態と同じ構成であるためその詳細な説明は省略する。
【００５２】
光輝材含有着色塗膜層３２は、ポリエステル系樹脂、アクリル系樹脂、塩ビ酢ビ共重合樹脂、ウレタン樹脂、セルロース樹脂などを主成分とし、これに着色材、光輝材、必要に応じて添加剤を添加してなる熱硬化型塗料又は常温硬化型塗料もしくは２液硬化型塗料であって、この塗料を溶剤で希釈したものをスプレー塗装ガンなどの塗装機を用いて、中塗り塗膜層２１の表面に塗装し、熱硬化型塗料であればたとえば８０℃〜１６０℃で１０分〜６０分焼き付けることで形成される。
【００５３】
添加剤としては、ポリエチレンワックス，ポリプロピレンワックスなどのワックス類や、分散剤などを例示することができ、溶剤としては、水または芳香族炭化水素系溶剤もしくは炭化水素系溶剤（エステル系溶剤、ケトン系溶剤、アルコール系溶剤など）を例示することができる。
【００５４】
本例の着色材および光輝材の少なくとも一方が、最大粒径が１５μｍ以上の大粒径であればよい。
【００５５】
たとえば、光輝材として第１実施形態で述べた大粒径の光輝材４０１を用いる一方で、着色材として平均粒子径が３０ｎｍ〜３００ｎｍ、より好ましくは３０ｎｍ〜２００ｎｍの微粒化着色材を用いることができる。
【００５６】
一般的に塗料に使用される着色材の平均粒子径は５００ｎｍ〜１０μｍであり、塗膜に光が入射すると白色の拡散反射光が発生し、これが彩度を低下させる原因であると考えられる。そこで、こうした従来径の着色材を用いて彩度を高めるために、塗料に添加する着色材の濃度を低くすることが効果的であるが、着色材の濃度を低くすると膜厚変動に対する色差ΔＥも大きくなり、膜厚管理がシビアになったり、いわゆる額縁現象（被塗物の端縁は一般面に比べて厚膜になるので一般面と端縁に色差が生じるといった現象）と称される問題が生じたりした。
【００５７】
この点につき、本実施形態に係る光輝材含有着色塗膜層３２では、着色材の濃度を維持しつつ着色材の粒子径を小さくすることで彩度低下の原因となる拡散反射光の発生を抑制することができ、これにより、膜厚変動による色差の変動を小さくすることができるとともに、彩度を高めることができる。
【００５８】
本実施形態に係る光輝材着色塗膜層３２には、上述した微粒化着色材が樹脂固形分に対して重量比率で０．０５〜２０％含まれている。微粒化着色材の重量比率が０．０５％未満であると充分な着色効果が得られず、また微粒化着色材の重量比率が２０％を超えると光輝材含有着色塗膜層３２が黒ずんで見える。
【００５９】
ちなみに、この光輝材含有着色塗膜層３２に含まれる着色材は微粒化着色材にのみ限定されず、平均粒子径が３００ｎｍを超える着色材が塗膜の樹脂固形分に対して０．０５〜３重量％の範囲で含まれても良い。ただし、微粒化着色材は、当該平均粒子径が３００ｎｍを超える着色材に対して固形分比で１．５倍以上含まれることが必要とされる。平均粒子径が３００ｎｍを超える着色材が３重量％を超えたり、あるいは微粒化着色材の含有比が１．５倍未満であったりすると、目的とする高彩度塗膜を実現することができないからである。
【００６０】
被塗物の種類や目的によっても相違するが、光輝材含有着色塗膜層３２の光輝材が存在しない部分の樹脂層の膜厚は、たとえば２〜２０μｍである。
【００６１】
《第４〜第５実施形態》
図４は本発明の第４実施形態に係る積層塗膜を示す断面図、図５は本発明の第５実施形態に係る積層塗膜を示す断面図である。上述した第３実施形態に係る積層塗膜は、最大粒径が１５μｍ以上の大粒径の光輝材を含有するとともに、平均粒子径が３０ｎｍ〜３００ｎｍの微粒化着色材を含有する光輝材含有着色塗膜層３２を有するが、これら大粒径の光輝材を含有する塗膜層と微粒化着色材を含有する塗膜層を別の塗膜層で構成することもできる。
【００６２】
すなわち、図４に示す積層塗膜は、被塗物１０の表面に形成された電着塗膜層２０と、この電着塗膜層２０の表面に形成された中塗り塗膜層２１と、この中塗り塗膜層２１の表面に形成された、光輝材４０１を含有する光輝材塗膜層３０と、この光輝材塗膜層３０の表面に形成された、微粒化着色材を含有する着色塗膜層３３と、この着色塗膜層３３の表面に形成された緩衝塗膜層４０と、この緩衝塗膜層４０の表面に形成されたクリヤ塗膜層５０とから構成されている。
【００６３】
また、図５に示す積層塗膜は、図４に示す光輝材塗膜層３０と着色塗膜層３１の積層順序を逆にした実施形態であり、電着塗膜層２０、中塗り塗膜層２１、光輝材塗膜層３０、緩衝塗膜層４０及びクリヤ塗膜層５０については上述した第１および第２実施形態と同じ構成であるためその詳細な説明は省略する。
【００６４】
図４および図５に示す着色塗膜層３３は、ポリエステル系樹脂、アクリル系樹脂、塩ビ酢ビ共重合樹脂、ウレタン樹脂、セルロース樹脂などを主成分とし、これに着色材や添加剤を添加してなる熱硬化型塗料又は常温硬化型塗料もしくは２液硬化型塗料であって、この塗料を溶剤で希釈したものをスプレー塗装ガンなどの塗装機を用いて光輝材塗膜層（図４）または中塗り塗膜層２１（図５）の表面に塗装し、熱硬化型塗料であればたとえば８０℃〜１６０℃で１０分〜６０分焼き付けることで形成される。
【００６５】
添加剤としては、ポリエチレンワックス，ポリプロピレンワックスなどのワックス類や、分散剤などを例示することができ、溶剤としては、水または芳香族炭化水素系溶剤もしくは炭化水素系溶剤（エステル系溶剤、ケトン系溶剤、アルコール系溶剤など）を例示することができる。
【００６６】
特に本実施形態に係る着色塗膜層３３には、平均粒子径が３０ｎｍ〜３００ｎｍ、より好ましくは３０ｎｍ〜２００ｎｍの微粒化着色材が含まれる。微粒化着色材の平均粒子径が３０ｎｍより小さいと、着色材の種類やグレードによっては耐候性に影響が生じるおそれがあり、また平均粒子径が３００ｎｍを超えると着色材としての鮮やかさや透明性が損なわれ高彩度化を実現することができない。
【００６７】
一般的に塗料に使用される着色材の平均粒子径は５００ｎｍ〜１０μｍであり、塗膜に光が入射すると白色の拡散反射光が発生し、これが彩度を低下させる原因であると考えられる。そこで、こうした従来径の着色材を用いて彩度を高めるために、塗料に添加する着色材の濃度を低くすることが効果的であるが、着色材の濃度を低くすると膜厚変動に対する色差ΔＥも大きくなり、膜厚管理がシビアになったり、いわゆる額縁現象（被塗物の端縁は一般面に比べて厚膜になるので一般面と端縁に色差が生じるといった現象）と称される問題が生じたりした。
【００６８】
この点につき、本実施形態に係る着色塗膜層３３では、着色材の濃度を維持しつつ着色材の粒子径を小さくすることで彩度低下の原因となる拡散反射光の発生を抑制する。これにより、膜厚変動による色差の変動を小さくすることができるとともに、彩度を高めることができる。
【００６９】
また、本実施形態に係る着色塗膜層３３には、上述した微粒化着色材が樹脂固形分に対して重量比率で０．０５〜２０％含まれている。微粒化着色材の重量比率が０．０５％未満であると充分な着色効果が得られず、また微粒化着色材の重量比率が２０％を超えると着色塗膜層３３が黒ずんで見える。なお、ここでいう重量比率とは樹脂固形分重量Ａに対する微粒化着色材の重量Ｂ、すなわちＢ／Ａ（％）をいう。
【００７０】
ちなみに、この着色塗膜層３３に含まれる着色材は微粒化着色材にのみ限定されず、平均粒子径が３００ｎｍを超える着色材が着色塗膜層３３の樹脂固形分に対して０．０５〜３重量％の範囲で含まれても良い。ただし、微粒化着色材は、当該平均粒子径が３００ｎｍを超える着色材に対して固形分比で１．５倍以上含まれることが必要とされる。平均粒子径が３００ｎｍを超える着色材が３重量％を超えたり、あるいは微粒化着色材の含有比が１．５倍未満であったりすると、目的とする高彩度塗膜を実現することができないからである。
【００７１】
被塗物の種類や目的によっても相違するが、着色塗膜層３３の膜厚は、たとえば１５〜４５μｍである。
【実施例】
【００７２】
以下、本発明をさらに具体化して説明する。以下の実施例は図１に示す積層塗膜構成によるものである。
【００７３】
《実施例１》
板厚０．８ｍｍ，大きさ７０ｍｍ×１５０ｍｍのダル鋼鈑を被塗物１０として、これにリン酸亜鉛処理を施してリン酸亜鉛皮膜を形成したのち、カチオン型電着塗料（日本ペイント社製パワートップＵ−６００Ｍ）を用いて膜厚が２０μｍとなるように電着塗装を行い、１６０℃で３０分焼き付け硬化させることで電着塗膜層２０を形成した。
【００７４】
この電着塗膜層の表面に、中塗り塗料（日本油脂社製ハイエピコＱＸ１）を用いて膜厚が３０μｍとなるようにスプレー塗装し、１４０℃で３０分焼き付け硬化させることで中塗り塗膜層２１を形成した。
【００７５】
平均粒径（幅）が８０μｍの光輝材（帝人社製ＭＯＲＰＨＴＥＸ）をクリヤベース（日本ビーケミカル社製アクリル・メラミン系樹脂）の樹脂固形分に対して１５重量％配合し、さらに粘性調整材としてのセルロースアセテートブチレート樹脂（イーストマンケミカル社製３８１−０．５）をクリヤベースの樹脂固形分に対して１０重量％配合し、溶剤としてのシンナー（日本ビーケミカル社製Ｔ−５３６ＭＢ）にて粘度が１００ｍＰａ・ｓになるよう希釈した。この塗料を中塗り塗膜層２１の表面に膜厚３μｍとなるように塗装し、１４０℃×３０分で焼き付け硬化させることで光輝材塗膜層３０を形成した。
【００７６】
粒状緩衝材としてのアクリル樹脂ビーズ（東洋紡績社製タフチックＡＲ−６５０Ｓ，平均粒径＝１０μｍ）をクリヤベース（日本ビーケミカル社製アクリル・メラミン系樹脂）の樹脂固形分に対して２０重量％配合し、さらに粘性調整材としてのセルロースアセテートブチレート樹脂（イーストマンケミカル社製３８１−０．５）をクリヤベースの樹脂固形分に対して２０重量％配合し、溶剤としてのシンナー（日本ビーケミカル社製Ｔ−５３６ＭＢ）にて粘度が１００ｍＰａ・ｓになるよう希釈した。この塗料を光輝材塗膜層３０の表面に膜厚１５μｍとなるように塗装することで緩衝塗膜層４０を形成し、さらにこの緩衝塗膜層４０の表面にウェットオンウェットで、クリヤ塗料（日本ビーケミカル社製２Ｋクリヤ）を膜厚４５μｍとなるように塗装し、１４０℃×３０分で焼き付け硬化させることでクリヤ塗膜層５０を形成した。
【００７７】
得られた積層塗膜につき、積層塗膜の平滑性（意匠性）を目視にて評価し、平滑性が良好で意匠的に問題がないものを「○」、積層塗膜の表面に小さな凹凸が観察されるものを「△」、積層塗膜の表面に凹凸が観察されて意匠的に問題があるものを「×」とした。
【００７８】
また、得られた積層塗膜の生産性につき、クリヤ塗膜層の膜厚を評価し、クリヤ塗膜層の膜厚が３０〜５０μｍで問題がないもの「○」、５１〜７０μｍでやや厚いものを「△」、７１μｍで厚いものを「×」とした。
【００７９】
これら平滑性（意匠性）および生産性の各評価を、主たる塗膜条件とともに表１に示す。
【００８０】
《実施例２》
緩衝塗膜層４０におけるアクリル樹脂ビーズ（粒状緩衝材）の平均粒径を２０μｍにしたこと以外は実施例１と同じ条件でテストピースを作製し、平滑性（意匠性）および生産性を評価した。この結果を表１に示す。
【００８１】
《実施例３》
光輝材塗膜層３０における光輝材の含有濃度を２０重量％にしたこと以外は実施例１と同じ条件でテストピースを作製し、平滑性（意匠性）および生産性を評価した。この結果を表１に示す。
【００８２】
《実施例４》
光輝材塗膜層３０におけるセルロースアセテートブチレート樹脂（粘性調整材）の含有濃度を２０重量％にしたこと以外は実施例１と同じ条件でテストピースを作製し、平滑性（意匠性）および生産性を評価した。この結果を表１に示す。
【００８３】
《実施例５》
緩衝塗膜層４０におけるアクリル樹脂ビーズ（粒状緩衝材）の平均粒径を３０μｍにしたこと以外は実施例１と同じ条件でテストピースを作製し、平滑性（意匠性）および生産性を評価した。この結果を表１に示す。
【００８４】
《実施例６》
光輝材塗膜層３０における光輝材の含有濃度を５０重量％にしたこと以外は実施例１と同じ条件でテストピースを作製し、平滑性（意匠性）および生産性を評価した。この結果を表１に示す。
【００８５】
《比較例１》
緩衝塗膜層４０を形成しなかったことと、クリヤ塗膜層５０の膜厚を１２０μｍにしたこと以外は実施例１と同じ条件でテストピースを作製し、平滑性（意匠性）および生産性を評価した。この結果を表１に示す。
【００８６】
《比較例２》
光輝材塗膜層３０にセルロースアセテートブチレート樹脂（粘性調整材）を添加しなかったことと、クリヤ塗膜層５０の膜厚を６０μｍにしたこと以外は実施例１と同じ条件でテストピースを作製し、平滑性（意匠性）および生産性を評価した。この結果を表１に示す。
【００８７】
《比較例３》
光輝材塗膜層３０における光輝材の含有濃度を６０重量％にしたことと、クリヤ塗膜層５０の膜厚を８０μｍにしたこと以外は実施例１と同じ条件でテストピースを作製し、平滑性（意匠性）および生産性を評価した。この結果を表１に示す。
【００８８】
《比較例４》
光輝材塗膜層３０における光輝材の平均粒径を４０μｍにしたことと、クリヤ塗膜層５０の膜厚を８０μｍにしたこと以外は実施例１と同じ条件でテストピースを作製し、平滑性（意匠性）および生産性を評価した。この結果を表１に示す。
【００８９】
《比較例５》
光輝材塗膜層３０の粘度を１０００ｍＰａ・ｓにしたこと以外は実施例１と同じ条件でテストピースを作製し、平滑性（意匠性）および生産性を評価した。この結果を表１に示す。
【表１】
2007105602.tif 000003
【００９０】
《考  察》
実施例１〜６および比較例１より、緩衝塗膜層４０を形成すると、クリヤ塗膜層５０の膜厚を通常の４５μｍにしても良好な平滑性を得ることができた。逆に、緩衝塗膜層４０を形成しないと、クリヤ塗膜層５０の膜厚を１２０μｍまで増膜しないと平滑な塗膜が得られなかった。
【００９１】
実施例１〜６および比較例２より、光輝材塗膜層３０に粘性調整材を添加すると、クリヤ塗膜層５０の膜厚を通常の４５μｍにしても良好な平滑性を得ることができた。逆に、光輝材塗膜層３０に粘性調整材を添加しないと、クリヤ塗膜層５０の膜厚を６０μｍまで増膜しないと平滑な塗膜が得られなかった。
【００９２】
実施例１〜６および比較例３より、光輝材塗膜層３０に添加する光輝材の濃度を１５〜２０重量％にすると、クリヤ塗膜層５０の膜厚を通常の４５μｍにしても良好な平滑性を得ることができた。逆に、光輝材塗膜層３０に添加する光輝材の濃度を２５重量％にすると、クリヤ塗膜層５０の膜厚を８０μｍまで増膜しないと平滑な塗膜が得られなかった。
【００９３】
実施例１〜６および比較例４より、緩衝塗膜層４０に添加する粒状緩衝材の平均粒径を１０〜２０μｍにすると、クリヤ塗膜層５０の膜厚を通常の４５μｍにしても良好な平滑性を得ることができた。逆に、緩衝塗膜層４０に添加する粒状緩衝材の平均粒径を４０μｍにすると、クリヤ塗膜層５０の膜厚を８０μｍまで増膜しないと平滑な塗膜が得られなかった。
【００９４】
実施例１〜６および比較例５より、光輝材塗膜層３０の粘度を１００ｍＰａ・ｓにすると、クリヤ塗膜層５０の膜厚を通常の４５μｍにしても良好な平滑性を得ることができた。逆に、光輝材塗膜層３０の粘度を１０００ｍＰａ・ｓまで高くすると４５μｍのクリヤ塗膜層５０では平滑性に問題があった。
【図面の簡単な説明】
【００９５】
【図１】本発明の第１実施形態に係る積層塗膜を示す断面図である。
【図２】本発明の第２実施形態に係る積層塗膜を示す断面図である。
【図３】本発明の第３実施形態に係る積層塗膜を示す断面図である。
【図４】本発明の第４実施形態に係る積層塗膜を示す断面図である。
【図５】本発明の第５実施形態に係る積層塗膜を示す断面図である。
【図６】本発明の実施形態に係る透明光輝材を示す拡大断面図である。
【図７】本発明の実施形態に係る積層塗膜の発色原理を説明するための塗膜断面図である。
【符号の説明】
【００９６】
１０…被塗物
２０…電着塗膜層（下地層）
２１…中塗り塗膜層（下地層）
３０…光輝材塗膜層
３１，３３…着色塗膜層
３２…光輝材含有着色塗膜層
４０…緩衝塗膜層
５０…クリヤ塗膜層
【図１】
2007105602.tif 000004
【図２】
2007105602.tif 000005
【図３】
2007105602.tif 000006
【図４】
2007105602.tif 000007
【図５】
2007105602.tif 000008
【図６】
2007105602.tif 000009
【図７】
2007105602.tif 000010